(57)【特許請求の範囲】
【請求項１】
歯科修復物を製造するために互いの上部上に配列された層を有する複数色の成形体であって、
（ａ）少なくとも２つの連続し、かつ異なる色の主要層、および
（ｂ）該少なくとも２つの連続し、かつ異なる色の主要層の間の、少なくとも２つ異なる色の中間層を備え、
ここで、該主要層が、０．５ｍｍを超える厚みを有し、そして該中間層が、０．２ｍｍ〜０．４ｍｍの厚みを有し、
ここで、これらの中間層の間の色における変化が、該主要層の間の色における変化の方向とは反対である方向で生じる、複数色の成形体。
【請求項２】
ガラスセラミック、セラミック、無機−有機コンポジット、プラスチックまたはそれらの混合物に基づく、請求項１に記載の複数色の成形体。
【請求項３】
（ａ）ＳｉＯ２；（ｂ）Ａｌ２Ｏ３；および（ｃ）Ｋ２Ｏおよび／またはＮａ２Ｏを含む、請求項１または２に記載の複数色の成形体。
【請求項４】
Ａｌ２Ｏ３および／またはＺｒＯ２セラミック材料に基づく、請求項１または２のいずれか１項に記載の複数色の成形体。
【請求項５】
前記主要層が、０．５ｍｍを超え、そして１５ｍｍまでの厚みを有する、請求項１〜４のいずれか１項に記載の複数色の成形体。
【請求項６】
前記主要層が、０．５ｍｍを超え、そして１０ｍｍまでの厚みを有する、請求項５に記載の複数色の成形体。
【請求項７】
前記主要層が、０．７ｍｍ〜８ｍｍの厚みを有する、請求項６に記載の複数色の成形体。
【請求項８】
前記色における変化が、本質的にそれらの個々の明度における変化である、請求項１〜７のいずれか１項に記載の複数色の成形体。
【請求項９】
前記中間層の間の明度における増加が、前記主要層の間の明度における増加の方向とは反対である方向で生じる、請求項１〜８のいずれか１項に記載の複数色の成形体。
【請求項１０】
前記２つの連続し、かつ異なる色の主要層の間に横たわる中間層が、交互に、これら主要層の色を有する、請求項１〜９のいずれか１項に記載の複数色の成形体。
【請求項１１】
２つの連続し、かつ異なる色の主要層の間に、２つの中間層が配列され、そしてこれら中間層の各々が個々の他の中間層に隣接している主要層の色を有する、請求項１〜１０のいずれか１項に記載の複数色の成形体。
【請求項１２】
互いの上部上に配列された少なくとも４つの層を有する、請求項１〜１１のいずれか１項に記載の複数色の成形体であって、ここで、
（ａ）第１の層は第１の主要層であり；
（ｂ）第２の層は第２の主要層の色を有する中間層であり；
（ｃ）第３の層は第１の主要層の色を有する中間層であり；
（ｄ）第４の層は第２の主要層である、複数色の成形体。
【請求項１３】
４〜２０の主要層および中間層を有する、請求項１〜１２のいずれか１項に記載の複数色の成形体。
【請求項１４】
４〜１０の主要層および中間層を有する、請求項１３に記載の複数色の成形体。
【請求項１５】
４〜８の主要層および中間層を有する、請求項１４に記載の複数色の成形体。
【請求項１６】
互いの上部上に配列された８つの層を有する、請求項１〜１５のいずれか１項に記載の複数色の成形体であって、ここで、
（ａ）第１の層は第１の主要層であり；
（ｂ）第２の層は第２の主要層であり；
（ｃ）第３の層は第３の主要層の色を有する中間層であり；
（ｄ）第４の層は第２の主要層の色を有する中間層であり；
（ｅ）第５の層は第３の主要層であり；
（ｆ）第６の層は第４の主要層の色を有する中間層であり；
（ｇ）第７の層は第３の主要層の色を有する中間層であり；そして
（ｈ）第８の層は第４の主要層である、複数色の成形体。
【請求項１７】
前記主要層および前記中間層が、互いの上部上に、請求項１〜１６のいずれか１項に記載の成形体が得られるように配列される、請求項１〜１６のいずれか１項による複数色の成形体を製造するためのプロセス。
【請求項１８】
歯科修復物の製造のための請求項１〜１６のいずれか１項による複数色の成形体の使用。
【請求項１９】
前記歯科修復物が、人工歯、インレー、アンレー、ブリッジおよびクラウンである、請求項１８に記載の使用。
【請求項２０】
前記歯科修復物の製造が、コンピューターによって支援される、請求項１８または１９のいずれか１項に記載の使用。
【請求項２１】
前記歯科修復物の製造が、ＣＡＤ／ＣＡＭ技法を用いて行われる、請求項２０に記載の使用。
【発明の詳細な説明】
【技術分野】
【０００１】
本発明は、歯科修復物を製造するために特に適切であり、そしてその中の個々の層の間の色の変化が、技術的支援なくしては感知されることができない互いの上に配列された層を有する複数色成形体に関する。
【背景技術】
【０００２】
歯科修復部分は、例えば、セラミックまたはプラスチック成形体である成形体から製造され得る。この手順は、通常、機械的、例えば、ＣＡＤ／ＣＡＭ法に従ってコンピューターで支援される。この歯科修復部分の最終使用については、この成形体は、すでに特定の審美的性質を有するべきである。
【０００３】
自然の歯は一色ではなく、複雑な呈色を有する。同じ歯の異なる領域が、色および透明度において互いに異なり得る。一般に、歯は、咬合領域における透明から頸部領域における黄色−不透明までの色および透明度の勾配を示す。
【０００４】
所望の呈色を達成するために、単一の色を有する歯科修復物は、引き続き化粧張りされ得る。しかし、このような化粧張りは、通常、手細工で実施されなければならず、これは時間を浪費する。従って、化粧張りなくして審美的要求を満足し、そして色および透明度ならびに色勾配について自然の歯に可能な限り近い呈色を有する歯科修復部分が製造され得る複数色の成形体が所望される。
【０００５】
いくつかの異なる色の層から構築される複数色成形体は、当該技術分野では公知である。
【０００６】
それ故、ＶＩＴＡ、Ｚａｈｎｆａｂｒｉｋ  ＧｍｂＨは、ＶＩＴＡＢＬＯＣＳ（登録商標）Ｔｒｉｌｕｘｅを提供し、これは、長石セラミックの３つの異なる色の層からなり、そして光学的に魅力的な歯科修復部分の製造を単純化することが意図される。しかし、これらの修復部分は、なお化粧張りされる。
【０００７】
特許文献１は、人工歯または義歯部分の製造のために用いられ得るプラスチック材料から作製される複数層のブロックを記載している。これらのブロックは、自然の歯の色の勾配を促進するために、好ましくは、３つまでの異なった色の層を含む。
【０００８】
さらに、特許文献２から、ＣＡＤ／ＣＡＭ法による義歯部分の製造のために標準化された光学的性質を備えるいくつかの異なる色の層を含むブロックを用いることが知られている。このようにする際に、ブロック内の修復部分の仮想の位置決めは、後に修飾部分になるところの色勾配が患者の対応する自然の歯に可能な限り近くなるように最適化される。このようにして生成される修復部分の化粧張りは無くても困らないといわれる。
【０００９】
しかし、異なる色の層から構築される複数色の成形体の場合、個々の層の間の色の境界は明らかに認知し得る。それ故、当該技術分野の状態に従って生成される修復部分は、高度に審美的な要求を満足する修復を達成するために、先に述べたように化粧張りされなければならない。
【００１０】
特許文献３は、個々の層の間の色の境界が認知されることはないといわれる複数色の成形体を製造するためのプロセスを記載する。これによれば、個々の層の接触表面は圧力を受け、そして異なる色の出発材料が境界領域で緊密に接触するようにされ、この出発材料の混合を可能にする。
【００１１】
しかし、実施は、このプロセスは適切な混合に至らず、そしてそれ故、このように生成された成形体中の色の層間の境界および修復部分は、裸眼に認知され得るままであることを示した。
【先行技術文献】
【特許文献】
【００１２】
【特許文献１】米国特許第５，１５１，０４４号明細書
【特許文献２】独国特許出願公開第１９９  ４４  １３０Ａ１号明細書
【特許文献３】独国特許出願公開第１９７  １４  １７８Ａ１号明細書
【発明の概要】
【発明が解決しようとする課題】
【００１３】
従って、個々の層の間で色の境界が裸眼で観察されることができない、異なる色の層をもつ歯科修復物を生成するための複数色の成形体に対する必要性が存在する。
【課題を解決するための手段】
【００１４】
本発明は以下の項目に関し得る。
【００１５】
（項目１）歯科修復物を製造するために互いの上部上に配列された層を有する複数色の成形体であって、
（ａ）少なくとも２つの連続し、かつ異なる色の主要層、および
（ｂ）上記少なくとも２つの連続し、かつ異なる色の主要層の間の、少なくとも２つ異なる色の中間層を備え、
ここで、これらの中間層の間の色における変化が、上記主要層の間の色における変化の方向とは反対である方向で生じる、複数色の成形体。
【００１６】
（項目２）上記色における変化が、本質的にそれらの個々の明度における変化である、項目１に記載の複数色の成形体。
【００１７】
（項目３）上記中間層の間の明度における増加が、上記主要層の間の明度における増加の方向とは反対である方向で生じる、項目１または２のいずれか１項に記載の複数色の成形体。
【００１８】
（項目４）上記２つの連続し、かつ異なる色の主要層の間に横たわる中間層が、交互に、これら主要層の色を有する、項目１〜３のいずれか１項に記載の複数色の成形体。
【００１９】
（項目５）２つの連続し、かつ異なる色の主要層の間に、２つの中間層が配列され、そしてこれら中間層の各々が個々の他の中間層に隣接している主要層の色を有する、項目１〜４のいずれか１項に記載の複数色の成形体。
【００２０】
（項目６）互いの上部上に配列された４つの層の少なくとも１つの要素を有する、項目１〜５のいずれか１項に記載の複数色の成形体であって、ここで、
（ａ）第１の層は第１の主要層であり；
（ｂ）第２の層は第２の主要層の色を有する中間層であり；
（ｃ）第３の層は第１の主要層の色を有する中間層であり；
（ｄ）第４の層は第２の主要層である、複数色の成形体。
【００２１】
（項目７）４〜２０、好ましくは４〜１０、より好ましくは４〜８の主要および中間層を有する、項目１〜６のいずれか１項に記載の複数色の成形体。
【００２２】
（項目８）互いの上部上に配列された８つの層を有する、項目１〜７のいずれか１項に１項に記載の複数色の成形体であって、ここで、
（ａ）第１の層は第１の主要層であり；
（ｂ）第２の層は第２の主要層であり；
（ｃ）第３の層は第３の主要層の色を有する中間層であり；
（ｄ）第４の層は第２の主要層の色を有する中間層であり；
（ｅ）第５の層は第３の主要層であり；
（ｆ）第６の層は第４の主要層の色を有する中間層であり；
（ｇ）第７の層は第３の主要層の色を有する中間層であり；そして
（ｈ）第８の層は第４の主要層である、複数色の成形体。
【００２３】
（項目９）上記主要層が、０．５ｍｍを超え、特に０．５ｍｍを超え、そして１５ｍｍまで、好ましくは０．５ｍｍを超え、そして１０ｍｍまで、そしてより好ましくは０．７ｍｍ〜８ｍｍの厚みを有する、項目１〜８のいずれか１項に記載の複数色の成形体。
【００２４】
（項目１０）上記中間層が、０．５ｍｍまで、特に０．０１ｍｍ〜０．５ｍｍ、好ましくは０．１ｍｍ〜０．５ｍｍ、そしてより好ましくは０．２ｍｍ〜０．４ｍｍの厚みを有する、項目１〜９のいずれか１項に記載の複数色の成形体。
【００２５】
（項目１１）セラミック、ガラスセラミック、無機−有機コンポジットまたはそれらの混合物に基づく、項目１〜１０のいずれか１項に記載の複数色の成形体。
【００２６】
（項目１２）（ａ）ＳｉＯ２；（ｂ）Ａｌ２Ｏ３；および（ｃ）Ｋ２Ｏおよび／またはＮａ２Ｏを含む、項目１〜１１のいずれか１項に記載の複数色の成形体。
【００２７】
（項目１３）Ａｌ２Ｏ３および／またはＺｒＯ２セラミック材料から形成される、項目１〜１２のいずれか１項に記載の複数色の成形体。
【００２８】
（項目１４）歯科修復物を製造するための互いの上部上に配列された層を有する複数色の成形体であって、
（ａ）少なくとも２つの連続し、かつ異なる色の主要層、および
（ｂ）少なくとも２つの連続し、かつ異なる色の主要層の間の中間層を備え、ここで、上記中間層が、上記２つの連続する主要層の材料の混合物を備える、複数色の成形体。
【００２９】
（項目１５）上記主要層が、０．５ｍｍを超え、特に０．５ｍｍを超え、そして１５ｍｍまで、好ましくは０．５ｍｍを超え、そして１０ｍｍまで、そしてより好ましくは０．７ｍｍ〜８ｍｍの厚みを有する、項目１４に記載の複数色の成形体。
【００３０】
（項目１６）上記中間層が、０．５ｍｍまで、特に０．０１ｍｍ〜０．５ｍｍ、好ましくは０．１〜０．５ｍｍ、そしてより好ましくは０．２ｍｍ〜０．４ｍｍの厚みを有する、項目１４および１５のいずれか1項に記載の複数色の成形体。
【００３１】
（項目１７）上記主要層および上記中間層が、互いの上部上に、項目１〜１６のいずれか１項に記載の成形体が得られるように配列される、項目１〜１６のいずれか１項による複数色の成形体を製造するためのプロセス。
【００３２】
（項目１８）歯科修復物の製造のための項目１〜１６のいずれか１項による複数色の成形体の使用。
【００３３】
（項目１９）上記歯科修復物が、人工歯、インレー、アンレー、ブリッジおよびクラウンである、項目１８に記載の使用。
【００３４】
（項目２０）上記歯科修復物の製造が、特にＣＡＤ／ＣＡＭ技法によってコンピューター支援される、項目１８または１９のいずか１項に記載の使用。
【発明の効果】
【００３５】
本発明による成形体は、特別に開発された中間層の挿入によりこれらの効果を補償または過剰補償さえする。それによって、異なる色の層の境界が裸眼にもはや認知可能でない色勾配が達成される。
【発明を実施するための形態】
【００３６】
上記目的は、驚くべきことに、請求項１〜１５による複数色の成形体によって達成される。本発明はまた、請求項１６による上記複数色の成形体を製造するためのプロセス、および請求項１７〜１９による上記複数色の成形体の使用に関する。
【００３７】
本発明の意味内の用語「色」および「着色」は、材料、物体または層の色、明度および半透明度に関する。本発明によれば、用語「色」および「着色」は、特に、明度に関する。色における変化は、従って、特に明度における変化を含むことが理解される。
【００３８】
「半透明度」は、材料、物体または層の光透過能力、すなわち、入射光強度に対する透過光強度の比である。
【００３９】
色はまた、例えば、歯科産業で一般的なそれらのＬａｂ値により、または色コードにより特徴付けられ得る。このような色コードの例は、Ｖｉｔａｐａｎ  ｃｌａｓｓｉｃａｌ（登録商標）およびＶｉｔａ  ３Ｄ  Ｍａｓｔｅｒ（登録商標）、両者それぞれ、ＶＩＴＡ  Ｚａｈｎｆａｂｒｉｋ  Ｈ．Ｒａｕｔｅｒ  ＧｍｂＨ  ＆  Ｃｏ．ＫＧ、およびＩｖｏｃｌａｒ  Ｖｉｖａｄｅｎｔ  ＡＧ’ｓ  Ｃｈｒｏｍａｓｃｏｐ（登録商標）である。
【００４０】
層厚みの測定は、例えば、重ねた層または磨いた層に対して垂直にとられた成形体からの断面に対して、立体写真でこれらの断面の縮尺顕微鏡画像を記録すること、およびこれら写真に対する長さ測定を、例えばａｎａｌｙＳＩＳ  Ｆｉｖｅ画像処理ソフトウェアで実施することによってなされ得る。特に、層厚みは、１つの層について決定されたいくつかの厚みの平均を意味する。
【００４１】
互いの上部に配列された層を有する本発明による複数色成形体は：
（ａ）少なくとも２つの連続し、かつ異なる色の主要層、および
（ｂ）少なくとも２つの連続し、かつ異なる色の主要層の間の、少なくとも２つ異なる色の中間層であって、ここで、これらの中間層の間の色における変化が、これら主要層の間の色における変化の方向とは反対である方向で生じる中間層を備える。
【００４２】
特に、上記色における変化は、本質的にそれらの個々の明度における変化であり得る。好ましい実施形態では、本発明による成形体は、それ故、上記中間層の間の明度における増加が、上記主要層の間の明度における増加の方向とは反対である方向で生じることで特徴付けられる。
【００４３】
驚くべきことに，本発明による成形体にともなって、異なる色の主要層の間の色の境界が、実際に裸眼に認知不能であることが示された。
【００４４】
従前に公知の成形体における個々の層の間の色境界の明らかな認知可能性が、目の錯覚によって増大されることがまた認識された。
【００４５】
色または明度が異なる隣接表面を観察するとき、網膜中の隣接するレセプターのいわゆる側方阻害がヒトの眼で起こる。従って、２つの異なる色の表面の境界領域では、暗い表面は、この境界領域からより遠い領域におけるより、より暗く見えるが、明るい領域は、この境界領域からより遠く離れた領域におけるより明るく見える。このヒトの眼によって認知されるより高いコントラスト変化は、Ｍａｃｈバンドと呼ばれる。この効果により、色境界におけるこのコントラストは増加し、そしてこの色境界の認知は増加される。この効果により、それ自体は1つの色である各々の異なる色の一連の各層において、個々の層内では、個々の複数の層の色の勾配とは反対である色の勾配が認知される。これらの効果は、より暗い色でより、より明るい色でより強く認知される。
【００４６】
この説明される光学的効果は、可能な限り自然に近い色勾配を達成する歯科修復物の所望の目的とは反対である。従って、公知の複数色成形体の色勾配は、明らかに認知され得る層の間の色の境界を有する。本発明による成形体は、特別に開発された中間層の挿入によりこれらの効果を補償または過剰補償さえする。それによって、異なる色の層の境界が裸眼にもはや認知可能でない色勾配が達成される。
【００４７】
本発明の好ましい実施形態の主題は、２つの連続し、そして異なる色の主要層の間に横たわる中間層が、交互に、これら主要層の色を有する複数色の成形体である。色の境界が実際に認知不能である所望の色勾配が、比較的少ない色を用いて達成され得る。
【００４８】
特に好ましい実施形態は、２つの連続し、そして異なる色の主要層の間で、正確に２つの中間層が配列され、そしてこれら中間層の各々が個々の他の中間層に隣接している主要層の色を有する、複数色の成形体を含む。
【００４９】
従って、互いの上部上に配列された４つの層の少なくとも１つの要素を有するような成形体がまた好ましく、ここで、
（ａ）第１の層は第１の主要層であり；
（ｂ）第２の層は第２の主要層の色を有する中間層であり；
（ｃ）第３の層は第１の主要層の色を有する中間層であり；
（ｄ）第４の層は第２の主要層である。
【００５０】
本発明による成形体では、主要層および中間層の総数は少なくとも４であり、すなわち、少なくとも２つの主要層と少なくとも２つの中間層がある。本発明による成形体は、好ましくは４〜２０、特に４〜１０、そしてより好ましくは４〜８の主要層および中間層を有する。
【００５１】
中間層の不在下の主要層の境界で生じるコントラストにおける増加は、含まれる層の半透明度および明度に依存して、より多いかまたはより少ない程度まで表明される。２つ以上の主要層をもつ成形体では、それ故、２つの主要層の間の境界毎に中間層を挿入することは全く必要であるわけではない。従って、高い審美性要求を満たす歯科修復物は、経済的に生成され得る成形体から製造され得る。
【００５２】
好ましい実施形態では、本発明による成形体は、互いの上部上に配列された８つの層を有し、ここで
（ａ）第１の層は第１の主要層であり；
（ｂ）第２の層は第２の主要層であり；
（ｃ）第３の層は第３の主要層の色を有する中間層であり；
（ｄ）第４の層は第２の主要層の色を有する中間層であり；
（ｅ）第５の層は第３の主要層であり；
（ｆ）第６の層は第４の主要層の色を有する中間層であり；
（ｇ）第７の層は第３の主要層の色を有する中間層であり；そして
（ｈ）第８の層は第４の主要層である。
【００５３】
本発明による成形体は、好ましくは、１０ｍｍ〜２０ｍｍ、より好ましくは１４ｍｍ〜１６ｍｍの高さを有する。
【００５４】
本発明による成形体の主要層は、好ましくは、０．５ｍｍを超え、特に０．５ｍｍを超え、そして１５ｍｍまで、好ましくは０．５ｍｍを超え、そして１０ｍｍまで、そしてより好ましくは０．７ｍｍ〜８ｍｍの厚みを有する。
【００５５】
本発明による成形体の中間層は、好ましくは、０．５ｍｍまで、特に０．０１ｍｍ〜０．５ｍｍ、好ましくは０．１ｍｍ〜０．５ｍｍ、そしてより好ましくは０．２ｍｍ〜０．４ｍｍの厚みを有する。
【００５６】
本発明による成形体は、歯科修復物のために成形体を生成するために適切な任意の材料からなり得る。好ましい材料はセラミック、ガラスセラミック、プラスチック、無機−有機コンポジットまたはそれらの混合物である。
【００５７】
（ａ）ＳｉＯ２、（ｂ）Ａｌ２Ｏ３および（ｃ）Ｋ２Ｏおよび／またはＮａ２Ｏを含む成形体が特に好ましい。別の実施形態による成形体は、Ａｌ２Ｏ３および／またはＺｒＯ２セラミック材料から作製される。
【００５８】
異なる色の層は、各場合で異なって着色される同じ材料から、または異なる材料からあり得る。
【００５９】
成形体を層にすることは、好ましくは、歯科産業で一般的な色コード（例えば、Ｖｉｔａｐａｎ  ｃｌａｓｓｉｃａｌ（登録商標）またはＶｉｔａ  ３Ｄ  Ｍａｓｔｅｒ（登録商標）、両者は、ＶＩＴＡ  Ｚａｈｎｆａｂｒｉｋ  Ｈ．Ｒａｕｔｅｒ  ＧｍｂＨ  ＆  Ｃｏ．ＫＧ、またはＩｖｏｃｌａｒ  Ｖｉｖａｄｅｎｔ  ＡＧ’ｓ  Ｃｈｒｏｍａｓｃｏｐ（登録商標）からである）の層化に基づく。各場合におけるこれら色コードの歯モデルは、１つの色のみを規定するが、歯が異なる材料混合物および／または色および／または不透明度の層から構築されるのと類似し、そしてヒトの歯の異なる色に基づく。この基礎的な色の割り当ては、好ましくはまた、本発明による成形体で用いられ得、それらから生成された歯科修復物は、自然の歯に非常に緊密して対応する結果をもたらす。
【００６０】
本発明はまた、歯科修復物を生成するための別の複数色の成形体に関し、これは、
（ａ）少なくとも２つの連続し、そして異なる色の主要層、および
（ｂ）この少なくとも２つの連続し、そして異なる色の主要層の間の中間層を有し、ここで、この中間層は、上記２つの連続する主要層の材料の混合物を含み、そして好ましくはそれからなる。
【００６１】
本発明によるこのその他の成形体の主要層は、好ましくは、０．５ｍｍを超え、特に０．５ｍｍを超え、そして１５ｍｍまで、好ましくは０．５ｍｍを超え、そして１０ｍｍまで、そしてより好ましくは０．７ｍｍ〜８ｍｍの厚みを有する。
【００６２】
本発明によるこのその他の成形体の中間層は、好ましくは、０．５ｍｍまで、特に０．０１ｍｍ〜０．５ｍｍ、好ましくは０．１ｍｍ〜０．５ｍｍ、そしてより好ましくは０．２ｍｍ〜０．４ｍｍの厚みを有する。
【００６３】
本発明によるこのその他の成形体のさらなる好ましい実施形態は、このその他の実施形態について、層の好ましい数、この成形体の好ましい高さ、および上記に記載のような好ましい材料に関する性質を有している。
【００６４】
本発明はまた、互いの上部上に配列された層を有する本発明による複数色の成形体を製造するプロセスに関し、そこでは、上記主要層および上記中間層は、互いの上部上に、本発明による成形体が得られるように配列される。
【００６５】
最後に、本発明はまた、歯科修復物の製造のための本発明による複数色の成形体の使用に関する。歯科修復物の製造は、特にＣＡＤ／ＣＡＭ方法によって、コンピューターで支援され得る。好ましい歯科修復物は、人工歯、インレー（象嵌）、アンレー、ブリッジおよびクラウンである。
【実施例】
【００６６】
本発明を、実施例を参照して以下により詳細に説明する。
【００６７】
（実施例１−２つの中間層）
異なる色の層を有する複数色の成形体の製造のために、以下の材料（ガラスセラミック粉末）が用いられる：
ＳｉＯ２： ６０．０〜６５．０％
Ａｌ２Ｏ３： １６．０〜２０．０％
Ｋ２Ｏ： １０．０〜１４．０％
Ｎａ２Ｏ： ３．５〜６．５％
Ｂ２Ｏ３： ０〜１．０％
ＢａＯ： ０〜１．５％
ＣａＯ： ０．５〜２．５％
ＣｅＯ２： ０〜１．０％
ＴｉＯ２： ０〜０．５％
Ｆ： ０〜０．５％
色素： ０．２〜１．０％
適切な色素添加により、ガラスセラミック材料の着色物Ｍ１およびＭ２が生成され、ここで、Ｍ１は、例えば、Ｖｉｔａｐａｎ  ｃｌａｓｓｉｃａｌ（登録商標）による象牙質色Ａ２に対応し、そして高い不透明性を有し、そしてＭ２は、門歯色に対応し、そしてより低い不透明性を有する。材料Ｍ１とＭ２とを異なって混合することにより、４つの異なる色の材料組成物Ａ〜Ｄが得られ、これらは以下のような組成である：
材料Ａ： １００％Ｍ１
材料Ｂ： ２／３Ｍ１、１／３Ｍ２
材料Ｃ： １／３Ｍ１、２／３Ｍ２
材料Ｄ： １００％Ｍ２
個々の材料は、慣習形状の圧縮鋳型に段階的に導入され、その結果、以下の一連の層が得られる：
第１層： 主要層、材料Ａ
第２層： 中間層、材料Ｂ
第３層： 中間層、材料Ａ
第４層： 主要層、材料Ｂ
第５層： 中間層、材料Ｃ
第６層： 中間層、材料Ｂ
第７層： 主要層、材料Ｃ
第８層： 中間層、材料Ｄ
第９層： 中間層、材料Ｃ
第１０層： 主要層、材料Ｄ
圧縮鋳型を個々の層で充填した後、乾燥圧縮によって公知の様式で、できたての本体（ｇｒｅｅｎ  ｂｏｄｙ）が産生され、そして次に、バインダーを除き、そして焼成することにより、約１０〜１５ｍｍの全体高さをもつ処理可能な成形体が産生される。
【００６８】
このようにして得られた成形体では、中間層は、約０．２〜約０．４ｍｍの層厚みを有する。この成形体およびそれから生成された歯科修復物では、個々の層間の変化は驚くべきことに裸眼に認知不能である。
【００６９】
（実施例２−２つの中間層）
異なる色の層を有する複数色の成形体の製造のために、以下の材料（ガラスセラミック粉末）が用いられる：
ＳｉＯ２： ６０．０〜６５．０％
Ａｌ２Ｏ３： １６．０〜２０．０％
Ｋ２Ｏ： １０．０〜１４．０％
Ｎａ２Ｏ： ３．５〜６．５％
Ｂ２Ｏ３： ０〜１．０％
ＢａＯ： ０〜１．５％
ＣａＯ： ０．５〜２．５％
ＣｅＯ２： ０〜１．０％
ＴｉＯ２： ０〜０．５％
Ｆ： ０〜０．５％
色素： ０．２〜１．０％
適切な色素添加により、ガラスセラミック材料の着色物Ｍ１およびＭ２が生成され、ここで、Ｍ１は、例えば、Ｖｉｔａｐａｎ  ｃｌａｓｓｉｃａｌ（登録商標）による象牙質色Ａ２に対応し、そして高い不透明性を有し、その一方、Ｍ２は、前歯色に対応し、そしてより低い不透明性を有する。材料Ｍ１とＭ２とを異なって混合することにより、４つの異なる色の材料組成物Ａ〜Ｄが得られ、そしてこれらから、次に、６つの異なる色の材料の中間層ＡＢ１、ＡＢ２、ＢＣ１、ＢＣ２、ＣＤ１、ＣＤ２が得られる：
材料Ａ： １００％Ｍ１
材料Ｂ： ２／３Ｍ１、１／３Ｍ２
材料Ｃ： １／３Ｍ１、２／３Ｍ２
材料Ｄ： １００％Ｍ２
材料ＡＢ１： １／３Ａ、２／３Ｂ
材料ＡＢ２： ２／３Ａ、１／３Ｂ
材料ＢＣ１： １／３Ｂ、２／３Ｃ
材料ＢＣ２： ２／３Ｂ、１／３Ｃ
材料ＣＤ１： １／３Ｃ、２／３Ｄ
材料ＣＤ２： ２／３Ｃ、１／３Ｄ
個々の材料は、慣習形状の圧縮鋳型に段階的に導入され、その結果、以下の一連の層が得られる：
第１層： 主要層、材料Ａ
第２層： 中間層、材料ＡＢ１
第３層： 中間層、材料ＡＢ２
第４層： 主要層、材料Ｂ
第５層： 中間層、材料ＢＣ１
第６層： 中間層、材料ＢＣ２
第７層： 主要層、材料Ｃ
第８層： 中間層、材料ＣＤ１
第９層： 中間層、材料ＣＤ２
第１０層： 主要層、材料Ｄ
圧縮鋳型を個々の層で充填した後、乾燥圧縮によって公知の様式で、できたての本体（ｇｒｅｅｎ  ｂｏｄｙ）が産生され、そして次に、バインダーを除き、そして焼成することにより、約１０〜１５ｍｍの全体高さをもつ処理可能な成形体が産生される。
【００７０】
このようにして得られた成形体では、中間層は、約０．２〜約０．４ｍｍの層厚みを有する。この成形体およびそれから生成された歯科修復物では、個々の層間の変化は驚くべきことに裸眼に認知不能である。
【００７１】
（実施例３−１つの中間層）
異なる色の層を有する複数色の成形体の製造のために、以下の材料（ガラスセラミック粉末）が用いられる：
ＳｉＯ２： ６０．０〜６５．０％
Ａｌ２Ｏ３： １６．０〜２０．０％
Ｋ２Ｏ： １０．０〜１４．０％
Ｎａ２Ｏ： ３．５〜６．５％
Ｂ２Ｏ３： ０〜１．０％
ＢａＯ： ０〜１．５％
ＣａＯ： ０．５〜２．５％
ＣｅＯ２： ０〜１．０％
ＴｉＯ２： ０〜０．５％
Ｆ： ０〜０．５％
色素： ０．２〜１．０％
適切な色素添加により、ガラスセラミック材料の着色物Ｍ１およびＭ２が生成され、ここで、Ｍ１は、例えば、Ｖｉｔａｐａｎ  ｃｌａｓｓｉｃａｌ（登録商標）による象牙質色Ａ２に対応し、そして高い不透明性を有し、その一方、Ｍ２は、前歯色に対応し、そしてより低い不透明性を有する。材料Ｍ１とＭ２とを異なって混合することにより、４つの異なる色の材料組成物Ａ〜Ｄが得られ、そしてこれらから次に３つの異なる色の材料の中間層ＡＢ、ＢＣ、ＣＤが得られる：
材料Ａ： １００％Ｍ１
材料Ｂ： ２／３Ｍ１、１／３Ｍ２
材料Ｃ： １／３Ｍ１、２／３Ｍ２
材料Ｄ： １００％Ｍ２
材料ＡＢ： ５０％Ａ、５０％Ｂ
材料ＢＣ： ５０％Ｂ、５０％Ｃ
材料ＣＤ： ５０％Ｃ、５０％Ｄ
個々の材料は、慣習形状の圧縮鋳型に段階的に導入され、その結果、以下の一連の層が得られる：
第１層： 主要層、材料Ａ
第２層： 中間層、材料ＡＢ
第３層： 主要層、材料Ｂ
第４層： 中間層、材料ＢＣ
第５層： 主要層、材料Ｃ
第６層： 中間層、材料ＣＤ
第７層： 主要層、材料Ｄ
圧縮鋳型を個々の層で充填した後、乾燥圧縮によって公知の様式で、できたての本体（ｇｒｅｅｎ  ｂｏｄｙ）が産生され、そして次に、バインダーを除き、そして焼成することにより、約１０〜１５ｍｍの全体高さをもつ処理可能な成形体が産生される。
【００７２】
このようにして得られた成形体では、中間層は、約０．２〜約０．４ｍｍの層厚みを有する。この成形体およびそれから生成された歯科修復物では、個々の層間の変化は驚くべきことに裸眼に認知不能である。
【００７３】
（要約）
本発明は、歯科修復物を生成するための互いに上部上に配列された層を有する複数色の成形体、その生産のためのプロセスおよび歯科修復物の製造のためのその使用に関する。
【産業上の利用可能性】
【００７４】
歯科修復物を製造するために特に適切であり、そしてその中の個々の層の間の色の変化が、技術的支援なくしては感知されることができない互いの上に配列された層を有する複数色成形体が提供される。